(57)【要約】【課題】ヒドロシリル基の失活量を低減することで、ヒドロシリル基を定量的かつ多量に導入可能な、溶剤の無い状態では性状が固形状であるヒドロシリル基含有有機ケイ素樹脂の製造方法を提供することを目的とする。【解決手段】式（１）〜（３）を酸触媒下で加水分解後、式（４）、（５）のヒドロシリル基含有有機ケイ素化合物を添加し加水分解を行い、酸触媒の当量より多い塩基触媒で中和し、縮合することで、式（６）の固形状のヒドロシリル基含有有機ケイ素樹脂を製造するヒドロシリル基含有有機ケイ素樹脂の製造方法を提供する。Ｒ１３ＳｉＯＳｉＲ１３                        （１）Ｒ１３ＳｉＸ１                                （２）ＳｉＸ２４                                    （３）ＨｎＲ２３−ｎＳｉＯＳｉＲ２３−ｎＨｎ                （４）ＨｎＲ２３−ｎＳｉＸ３                        （５）（Ｒ１３ＳｉＯ１／２）ａ（ＨｎＲ２３−ｎＳｉＯ１／２）ｂ（ＳｉＯ２）ｃ（Ｒ４ＳｉＯ３／２）ｄ              （６）【選択図】なし【特許請求の範囲】
【請求項１】
ヒドロシリル基含有有機ケイ素樹脂の製造方法であって、
下記一般式（１）及び下記一般式（２）で表される有機ケイ素化合物のうち１種又は２種以上と、下記一般式（３）で表される加水分解性シラン、該加水分解性シランの部分加水分解縮合物又は前記加水分解性シランの金属塩のいずれか１種以上、との混合物を酸触媒下で加水分解後、
Ｒ１３ＳｉＯＳｉＲ１３                        （１）
Ｒ１３ＳｉＸ１                                （２）
（式中、Ｒ１は互いに同一又は異種の非置換又は置換一価炭化水素基を示す。また、Ｘ１は加水分解性を有する官能基を示す。）
ＳｉＸ２４                                    （３）
（式中、Ｘ２は加水分解性を有する官能基を示す。）
下記一般式（４）及び（５）で表されるヒドロシリル基含有有機ケイ素化合物のうち１種又は２種以上を添加し再度加水分解を行い、
ＨｎＲ２３−ｎＳｉＯＳｉＲ２３−ｎＨｎ            （４）
ＨｎＲ２３−ｎＳｉＸ３                        （５）
（式中、Ｒ２は互いに同一又は異種の非置換又は置換一価炭化水素基を示す。また、Ｘ３は加水分解性を有する官能基を示す。さらに１≦ｎ≦３である。）
その後、前記酸触媒のモル当量より多い塩基触媒を添加することで中和し、
その後、縮合することにより、
下記平均組成式（６）で表される、Ｑ単位（ＳｉＯ２），Ｍ単位（（Ｒ１３ＳｉＯ１／２）及び（ＨｎＲ２３−ｎＳｉＯ１／２））を必須成分とした、溶剤の無い状態では性状が固形状であるヒドロシリル基含有有機ケイ素樹脂を製造することを特徴とするヒドロシリル基含有有機ケイ素樹脂の製造方法。
（Ｒ１３ＳｉＯ１／２）ａ（ＨｎＲ２３−ｎＳｉＯ１／２）ｂ（ＳｉＯ２）ｃ（Ｒ４ＳｉＯ３／２）ｄ              （６）
（式中、Ｒ１、Ｒ２、ｎは上記と同様である。Ｒ４は、非置換又は置換一価炭化水素基を示す。また、０＜ａ≦１．５，０．２≦ｂ≦１．５，０＜ｃ≦１、０≦ｄ≦１．５、０．５≦ａ＋ｂ／ｃ≦１．０である。）
【請求項２】
前記製造されたヒドロシリル基含有有機ケイ素樹脂の２９Ｓｉ−ＮＭＲ分析において、−１０〜−２０ｐｐｍのピークの積分値が全ケイ素の積分値の合計に対して、１．０％以下であることを特徴とする請求項１に記載のヒドロシリル基含有有機ケイ素樹脂の製造方法。
【請求項３】
前記製造されたヒドロシリル基含有有機ケイ素樹脂の２９Ｓｉ−ＮＭＲ分析において、−１０〜−２０ｐｐｍのピークの積分値が全ケイ素の積分値の合計に対して、０．１％以下であることを特徴とする請求項１に記載のヒドロシリル基含有有機ケイ素樹脂の製造方法。
【請求項４】
前記一般式（１）及び（２）で表される有機ケイ素化合物のうち１種又は２種以上と、前記一般式（３）で表される加水分解性シラン、該加水分解性シランの部分加水分解縮合物又は前記加水分解性シランの金属塩のいずれか１種以上、との混合物を酸触媒下で加水分解後、加水分解物の温度を２５℃まで冷却し、前記ヒドロシリル基含有有機ケイ素化合物を添加した後に、使用するヒドロシリル基含有有機ケイ素化合物の沸点未満で再度の加水分解を行うことを特徴とする請求項１〜３のいずれか一項に記載のヒドロシリル基含有有機ケイ素樹脂の製造方法。
【請求項５】
前記塩基触媒による中和において、強塩基触媒として水酸化ナトリウム、弱塩基触媒として炭酸カルシウムを併用して用いることを特徴とする請求項１〜４のいずれか一項に記載のヒドロシリル基含有有機ケイ素樹脂の製造方法。
【請求項６】
前記一般式（１）及び（２）で表される有機ケイ素化合物の１種又は２種以上と、前記一般式（３）で表される加水分解性シラン、該加水分解性シランの部分加水分解縮合物又は前記加水分解性シランの金属塩のいずれか１種以上、との混合物の加水分解前、又は該加水分解後で前記再度の加水分解前に、下記一般式（７）
（Ｒ３Ｏ）３ＳｉＲ４              （７）
（式（７）中、Ｒ４は上記と同様である。Ｒ３はそれぞれ互いに同一又は異種の非置換又は置換一価炭化水素基を示す。）
で示される有機ケイ素化合物の１種又は２種以上の混合物をさらに添加することで、前記平均組成式（６）で表される（ただし、前記平均組成式（６）中、ｄは０＜ｄ≦１．５である）、溶剤の無い状態では粉末状態であるヒドロシリル基含有有機ケイ素樹脂を製造することを特徴とする請求項１〜５のいずれか一項に記載のヒドロシリル基含有有機ケイ素樹脂の製造方法。
【発明の詳細な説明】
【技術分野】
【０００１】
本発明は、工業的に利用価値の高い、ヒドロシリル基含有有機ケイ素樹脂の製造方法に関するものである。
【背景技術】
【０００２】
有機ケイ素樹脂は、Ｑ単位（ＳｉＯ４／２）やＴ単位（ＲＳｉＯ３／２）（Ｒは、例えば一価の有機基である）のケイ素を必須成分とした三次元構造体である。強固な骨格を有する有機ケイ素樹脂は、耐候性・耐熱性・撥水性・電気絶縁性といった特徴を示すことから、感圧接着剤・ゴムパウンド・離型剤・コーティング剤などに応用されている。また近年では、一部の有機ケイ素樹脂に皮膜形成性があることから、ファンデーション、アイシャドー、クリーム、乳液、頭髪用化粧品等の化粧品用原料としての需要が増加している。
【０００３】
更に、有機ケイ素樹脂に対して有機官能基を修飾することで、上記以外の新たな特性を付与することが可能である。例えば、ポリエーテルのような親水基を修飾した場合、親水性の付与が可能である。一般的な有機ケイ素樹脂は、Ｍ単位（Ｒ３ＳｉＯ１／２）源として（ＣＨ３）３ＳｉＣｌ，（ＣＨ３）３ＳｉＯＳｉ（ＣＨ３）３，（ＣＨ３）３ＳｉＯＨなどのオルガノシランやジシロキサン類を用いているため、表面がトリメチルシリル基で覆われており非常に疎水的である。そのため、親水基の付与により、保水力を有した樹脂の合成が可能となる（特許文献１）。また、エポキシ基のような反応性官能基を修飾した場合、熱硬化性樹脂としてＬＥＤなどの光半導体材料として応用できる（特許文献２、特許文献３）。さらに、短鎖アルキル基を修飾した場合、顔料含有の化粧品配合物における樹脂添加剤として応用可能である（特許文献４）。
【０００４】
有機ケイ素樹脂に対して有機官能基を導入する手法として、（１）ｐｏｓｔ−ｇｒａｆｔｉｎｇ法（グラフト法）、（２）ｃｏ−ｃｏｎｄｅｎｓａｔｉｏｎ法（共縮合法）が挙げられる。（１）の手法では、例えば有機ケイ素樹脂の表面シラノール基に対して、Ｒ３ＳｉＣｌのようなクロロシランをシリル化することで有機基の導入が可能である。しかし、有機ケイ素樹脂表面のシラノール基量の完全な制御が困難であることから、修飾する有機基の量を精度よく制御するのが難しいという問題点がある。また、シリル化反応時に強酸が発生する為、有機ケイ素樹脂の結合を切断する可能性がある。（２）の手法では、例えばＱ単位（ＳｉＯ４／２）とＴ単位（ＲＳｉＯ３／２）（Ｒの一部が有機官能基である）からなる２種類のアルコキシシランを共縮合することで、ワンポットによる有機官能基の導入が可能である。しかし、この２種類のアルコキシシランの加水分解性が異なるため、Ｑ単位とＴ単位が均一に分散した有機ケイ素樹脂を得ることが難しかった。
【０００５】
一方、（１）のグラフト法で使用できる反応活性点を持つ有機ケイ素樹脂の活性点としてはシラノール基以外にビニル基が挙げられる。ビニル基を有する有機ケイ素樹脂に対して、ヒドロシリル基を有する有機化合物とのヒドロシリル化反応、チオール基を有する有機化合物とのチオール・エン反応、などにより有機基の導入が可能である。しかし、ヒドロシリル基やチオール基を有する有機化合物の数は少なく、導入できる有機基が限定される。また、反応活性点としてはヒドロシリル基も考えられる。このヒドロシリル基含有有機ケイ素樹脂に対して、ビニル、アリル基を有する有機化合物とのヒドロシリル化反応による有機基の導入が可能である。ビニル、アリル基を有する有機化合物は種々あるため、この方法を用いることにより種々の有機基を持つ有機ケイ素樹脂を得ることができる。
【０００６】
ヒドロシリル基含有有機ケイ素樹脂の製造方法として、有機ケイ素樹脂表面のシラノール基に対してジメチルクロロシランやメチルジクロロシランなどのクロロシラン類を反応させる方法があるが、クロロシラン類は反応性が非常に高く、自己で加水分解縮合を起こしやすく、定量的にヒドロシリル基が導入できないという問題点がある。また、合成した有機ケイ素樹脂に対して、ヒドロシリル基を持つジオルガノポリシロキサンまたはテトラオルガノジシロキサンを添加し、再平衡化反応によりヒドロシリル基を導入する方法が提案されている（特許文献５）。しかし、この方法では導入可能なヒドロシリル基の量は少量であり、多量な導入は困難と考えられる。
【０００７】
さらに、ヒドロシリル基含有クロロシラン（特許文献６、特許文献７）や水素化ハロシラン（特許文献８）の共加水分解・縮合反応により、ヒドロシリル基含有有機ケイ素樹脂の製造が可能であるが、低分子量化や低い水素含有量といった問題が挙げられる。また、ヒドロキシル基含有有機ケイ素樹脂に対してヒドロシリコーン油を脱水素反応により付加する方法も提案されているが、柔軟なシリコーンの修飾により得られる有機ケイ素樹脂の形状は液状に限定される（特許文献９）。
【先行技術文献】
【特許文献】
【０００８】
【特許文献１】特開平８−３１９３５１号公報
【特許文献２】特開２０１４−１８５２６３号公報
【特許文献３】特開２０１１−１８４５０９号公報
【特許文献４】特表２０１４−５１７１０１号公報
【特許文献５】特開平７−２２８７０１号公報
【特許文献６】米国特許出願公開第２００６００８１８６４号明細書
【特許文献７】中国特許出願公開第１０１２９５０３２号明細書
【特許文献８】中国特許出願公開第１２６１３８４号明細書
【特許文献９】特表２０１３−５４１６２３号公報
【発明の概要】
【発明が解決しようとする課題】
【０００９】
前述したように、種々の有機基を持つ有機ケイ素樹脂の重要な原料となるヒドロシリル基を持つ有機ケイ素樹脂において、そのヒドロシリル基を任意に設定でき、工程中に失活するヒドロシリル基を低減したヒドロシリル基含有有機ケイ素樹脂の製造方法が求められている。
【００１０】
本発明は、上記事情に鑑みなされたもので、ヒドロシリル基の失活量を低減することで、ヒドロシリル基を定量的かつ多量に導入可能な、溶剤の無い状態では性状が固形状であるヒドロシリル基含有有機ケイ素樹脂の製造方法を提供することを目的とする。
【課題を解決するための手段】
【００１１】
上記課題を解決するために、本発明によれば、ヒドロシリル基含有有機ケイ素樹脂の製造方法であって、
下記一般式（１）及び下記一般式（２）で表される有機ケイ素化合物のうち１種又は２種以上と、下記一般式（３）で表される加水分解性シラン、該加水分解性シランの部分加水分解縮合物又は前記加水分解性シランの金属塩のいずれか１種以上、との混合物を酸触媒下で加水分解後、
Ｒ１３ＳｉＯＳｉＲ１３                        （１）
Ｒ１３ＳｉＸ１                                （２）
（式中、Ｒ１は互いに同一又は異種の非置換又は置換一価炭化水素基を示す。また、Ｘ１は加水分解性を有する官能基を示す。）
ＳｉＸ２４                                    （３）
（式中、Ｘ２は加水分解性を有する官能基を示す。）
下記一般式（４）及び（５）で表されるヒドロシリル基含有有機ケイ素化合物のうち１種又は２種以上を添加し再度加水分解を行い、
ＨｎＲ２３−ｎＳｉＯＳｉＲ２３−ｎＨｎ                （４）
ＨｎＲ２３−ｎＳｉＸ３                        （５）
（式中、Ｒ２は互いに同一又は異種の非置換又は置換一価炭化水素基を示す。また、Ｘ３は加水分解性を有する官能基を示す。さらに１≦ｎ≦３である。）
その後、前記酸触媒のモル当量より多い塩基触媒を添加することで中和し、
その後、縮合することにより、
下記平均組成式（６）で表される、Ｑ単位（ＳｉＯ２），Ｍ単位（（Ｒ１３ＳｉＯ１／２）及び（ＨｎＲ２３−ｎＳｉＯ１／２））を必須成分とした、溶剤の無い状態では性状が固形状であるヒドロシリル基含有有機ケイ素樹脂を製造することを特徴とするヒドロシリル基含有有機ケイ素樹脂の製造方法を提供する。
（Ｒ１３ＳｉＯ１／２）ａ（ＨｎＲ２３−ｎＳｉＯ１／２）ｂ（ＳｉＯ２）ｃ（Ｒ４ＳｉＯ３／２）ｄ              （６）
（式中、Ｒ１、Ｒ２、ｎは上記と同様である。Ｒ４は、非置換又は置換一価炭化水素基を示す。また、０＜ａ≦１．５，０．２≦ｂ≦１．５，０＜ｃ≦１、０≦ｄ≦１．５、０．５≦ａ＋ｂ／ｃ≦１．０である。）
【００１２】
本発明のヒドロシリル基含有有機ケイ素樹脂の製造方法は、上記一般式（１）及び上記一般式（２）で表される有機ケイ素化合物のうち１種又は２種以上と、上記一般式（３）で表される加水分解性シラン、該加水分解性シランの部分加水分解縮合物又は前記加水分解性シランの金属塩のいずれか１種以上、との混合物を酸触媒下で加水分解後に、上記一般式（４）及び（５）で表されるヒドロシリル基含有有機ケイ素化合物のうち１種又は２種以上を添加し、再度加水分解を行うことで、加水分解中におけるヒドロシリル基の失活を低減することができ、その結果、ヒドロシリル基を定量的かつ多量に導入可能となる。
また、酸触媒の当量より多い塩基触媒で中和しても、ヒドロシリル基の失活がほとんど起こらず、逆に有機ケイ素樹脂の縮合反応が優先し、その結果として分子量が上がり、溶剤の無い状態では固形状であるヒドロシリル基含有有機ケイ素樹脂を得ることができる。
【００１３】
また、本発明のヒドロシリル基含有有機ケイ素樹脂の製造方法によれば、製造されたヒドロシリル基含有有機ケイ素樹脂の２９Ｓｉ−ＮＭＲ分析において、−１０〜−２０ｐｐｍのピークの積分値が全ケイ素の積分値の合計に対して、１．０％以下、更には、０．１％以下とすることができる。
【００１４】
このように、本発明のヒドロシリル基含有有機ケイ素樹脂の製造方法により製造されたヒドロシリル基含有有機ケイ素樹脂は、ヒドロシリル基が失活する反応により生成されたＤ単位に起因する２９Ｓｉ−ＮＭＲ分析においてのピークの積分値が、全ケイ素の積分値の合計に対して、１．０％以下、更には、０．１％以下にまで抑制されたものとすることも可能である。
【００１５】
また、本発明のヒドロシリル基含有有機ケイ素樹脂の製造方法では、前記一般式（１）及び（２）で表される有機ケイ素化合物のうち１種又は２種以上と、前記一般式（３）で表される加水分解性シラン、該加水分解性シランの部分加水分解縮合物又は前記加水分解性シランの金属塩のいずれか１種以上、との混合物を酸触媒下で加水分解後、加水分解物の温度を２５℃まで冷却し、前記ヒドロシリル基含有有機ケイ素化合物を添加した後に、使用するヒドロシリル基含有有機ケイ素化合物の沸点未満で再度の加水分解を行うことが好ましい。
【００１６】
このような温度範囲でヒドロシリル基含有有機ケイ素樹脂の製造を行うと、ヒドロシリル基の失活を更に抑制することができるために好ましい。
【００１７】
また、本発明のヒドロシリル基含有有機ケイ素樹脂の製造方法では、前記塩基触媒による中和において、強塩基触媒として水酸化ナトリウム、弱塩基触媒として炭酸カルシウムを併用して用いることが好ましい。
【００１８】
このように、塩基触媒として、水酸化ナトリウムと炭酸カルシウムの組み合わせを用いることで、分子量が十分に増加し、より確実に固体状の有機ケイ素樹脂を得ることが可能となる。
【００１９】
また、本発明のヒドロシリル基含有有機ケイ素樹脂の製造方法では、前記一般式（１）及び（２）で表される有機ケイ素化合物の１種又は２種以上と、前記一般式（３）で表される加水分解性シラン、該加水分解性シランの部分加水分解縮合物又は前記加水分解性シランの金属塩のいずれか１種以上、との混合物の加水分解前、又は該加水分解後で前記再度の加水分解前に、下記一般式（７）
（Ｒ３Ｏ）３ＳｉＲ４              （７）
（式（７）中、Ｒ４は上記と同様である。Ｒ３はそれぞれ互いに同一又は異種の非置換又は置換一価炭化水素基を示す。）
で示される有機ケイ素化合物の１種又は２種以上の混合物をさらに添加することで、前記平均組成式（６）で表される（ただし、前記平均組成式（６）中、ｄは０＜ｄ≦１．５である）、溶剤の無い状態では粉末状態であるヒドロシリル基含有有機ケイ素樹脂を製造することができる。
【００２０】
上記一般式（７）で示される有機ケイ素化合物の１種又は２種以上の混合物をさらに添加することで、製造されたヒドロシリル基含有有機ケイ素樹脂をＴ単位（Ｒ４ＳｉＯ３／２）を含むものとすることができる。
【発明の効果】
【００２１】
本発明のヒドロシリル基含有有機ケイ素樹脂の製造方法によれば、加水分解中におけるヒドロシリル基の失活を低減することができ、その結果、ヒドロシリル基を定量的かつ多量に導入可能となる。また、酸触媒の当量より多い塩基触媒で中和することで、有機ケイ素樹脂の縮合反応が優先し、その結果として分子量が上がり、溶剤の無い状態では固形状（例えば、粉末状）であるヒドロシリル基含有有機ケイ素樹脂を得ることができる。特に、塩基触媒として強塩基触媒として水酸化ナトリウム、弱塩基触媒として炭酸カルシウムを併用して用いることにより、より確実に固形状であるヒドロシリル基含有有機ケイ素樹脂を得ることができる。さらに、本発明は、ヒドロシリル基含有有機ケイ素化合物の仕込み量を変えることで、有機ケイ素樹脂中に含まれるヒドロシリル基量を定量的に変化させることができる。
【発明を実施するための形態】
【００２２】
本発明者らは、上記目的を達成するため鋭意検討を行った結果、下記一般式（１）及び／又は下記一般式（２）で表される有機ケイ素化合物と、下記一般式（３）で表される加水分解性シラン、該加水分解性シランの部分加水分解縮合物又は前記加水分解性シランの金属塩、との混合物の加水分解後に、下記一般式（４）及び／又は下記一般式（５）で表されるヒドロシリル基含有有機ケイ素化合物を添加し再度加水分解を行うことで、加水分解中におけるヒドロシリル基の失活を低減することを見出した。また、驚くべきことに酸触媒の当量より多い塩基触媒で中和しても、ヒドロシリル基の失活がほとんど起こらず、逆に有機ケイ素樹脂の縮合反応が優先し、その結果として分子量が上がり、溶剤の無い状態では固形状であるヒドロシリル基含有有機ケイ素樹脂が得られることを見出し、本発明を成すに至った。
【００２３】
すなわち、本発明は、ヒドロシリル基含有有機ケイ素樹脂の製造方法であって、
下記一般式（１）及び下記一般式（２）で表される有機ケイ素化合物のうち１種又は２種以上と、下記一般式（３）で表される加水分解性シラン、該加水分解性シランの部分加水分解縮合物又は前記加水分解性シランの金属塩のいずれか１種以上、との混合物を酸触媒下で加水分解後、
Ｒ１３ＳｉＯＳｉＲ１３                        （１）
Ｒ１３ＳｉＸ１                                （２）
（式中、Ｒ１は互いに同一又は異種の非置換又は置換一価炭化水素基を示す。また、Ｘ１は加水分解性を有する官能基を示す。）
ＳｉＸ２４                                    （３）
（式中、Ｘ２は加水分解性を有する官能基を示す。）
下記一般式（４）及び（５）で表されるヒドロシリル基含有有機ケイ素化合物のうち１種又は２種以上を添加し再度加水分解を行い、
ＨｎＲ２３−ｎＳｉＯＳｉＲ２３−ｎＨｎ                （４）
ＨｎＲ２３−ｎＳｉＸ３                        （５）
（式中、Ｒ２は互いに同一又は異種の非置換又は置換一価炭化水素基を示す。また、Ｘ３は加水分解性を有する官能基を示す。さらに１≦ｎ≦３である。）
その後、前記酸触媒のモル当量より多い塩基触媒を添加することで中和し、
その後、縮合することにより、
下記平均組成式（６）で表される、Ｑ単位（ＳｉＯ２），Ｍ単位（（Ｒ１３ＳｉＯ１／２）及び（ＨｎＲ２３−ｎＳｉＯ１／２））を必須成分とした、溶剤の無い状態では性状が固形状であるヒドロシリル基含有有機ケイ素樹脂を製造することを特徴とするヒドロシリル基含有有機ケイ素樹脂の製造方法である。
（Ｒ１３ＳｉＯ１／２）ａ（ＨｎＲ２３−ｎＳｉＯ１／２）ｂ（ＳｉＯ２）ｃ（Ｒ４ＳｉＯ３／２）ｄ              （６）
（式中、Ｒ１、Ｒ２、ｎは上記と同様である。Ｒ４は、非置換又は置換一価炭化水素基を示す。また、０＜ａ≦１．５，０．２≦ｂ≦１．５，０＜ｃ≦１、０≦ｄ≦１．５、０．５≦ａ＋ｂ／ｃ≦１．０である。）
【００２４】
上記一般式（１），（２）及び（６）において、Ｒ１は、互いに同一又は異種の非置換又は置換一価炭化水素基であり、好ましくは炭素数１〜１０の非置換又は置換一価炭化水素基であり、メチル基，エチル基，プロピル基，ブチル基，ペンチル基等の飽和脂肪族炭化水素基、シクロペンチル基，シクロヘキシル基等の飽和脂環式炭化水素基、フェニル基，トリル基等の芳香族炭化水素基、トリフルオロプロピル基，ヘプタデカフルオロデシル基，クロロプロピル基，クロロフェニル基等のハロゲン化炭化水素基を挙げることができ、特に炭素数１〜５の飽和炭化水素基、フェニル基又はトリフルオロプロピル基が好ましい。
【００２５】
上記一般式（４），（５）及び（６）において、Ｒ２は、互いに同一又は異種の非置換又は置換一価炭化水素基であり、好ましくは炭素数１〜１０の非置換又は置換一価炭化水素基であり、メチル基，エチル基，プロピル基，ブチル基，ペンチル基等の飽和脂肪族炭化水素基、シクロペンチル基，シクロヘキシル基等の飽和脂環式炭化水素基、フェニル基，トリル基等の芳香族炭化水素基、トリフルオロプロピル基，ヘプタデカフルオロデシル基，クロロプロピル基，クロロフェニル基等のハロゲン化炭化水素基を挙げることができ、特に炭素数１〜５の飽和炭化水素基、フェニル基又はトリフルオロプロピル基が好ましい。
【００２６】
上記一般式（６）において、Ｒ４は非置換又は置換一価炭化水素基であり、好ましくは、炭素数１〜１０の非置換又は置換一価炭化水素基であり、メチル基，エチル基，プロピル基，ブチル基，ペンチル基等の飽和脂肪族炭化水素基、シクロペンチル基，シクロヘキシル基等の飽和脂環式炭化水素基、フェニル基，トリル基等の芳香族炭化水素基、トリフルオロプロピル基，ヘプタデカフルオロデシル基，クロロプロピル基，クロロフェニル基等のハロゲン化炭化水素基を挙げることができ、特に炭素数１〜５の飽和炭化水素基、フェニル基又はトリフルオロプロピル基が好ましい。
【００２７】
上記一般式（２）において、Ｘ１はケイ素原子に直接結合した加水分解性を有する官能基であり、塩素原子、臭素原子などのハロゲン原子；メトキシ基、エトキシ基、プロポキシ基、ブトキシ基などのアルコキシ基；アルケノキシ基；アシロキシ基；アミド基；オキシム基などが挙げられる。その中でも、入手の容易さ、加水分解速度の観点から特にメトキシ基、エトキシ基および塩素原子が好ましい。
【００２８】
上記一般式（３）において、Ｘ２はケイ素原子に直接結合した加水分解性を有する官能基であり、塩素原子、臭素原子などのハロゲン原子；メトキシ基、エトキシ基、プロポキシ基、ブトキシ基などのアルコキシ基；アルケノキシ基；アシロキシ基；アミド基；オキシム基などが挙げられる。その中でもアルコキシ基が好ましく、入手の容易さ、加水分解速度の観点から特にメトキシ基やエトキシ基が好ましい。また、１分子中の加水分解性基Ｘ２は同一種や異種を問わない。
【００２９】
上記一般式（５）において、Ｘ３はケイ素原子に直接結合した加水分解性を有する官能基であり、塩素原子、臭素原子などのハロゲン原子；メトキシ基、エトキシ基、プロポキシ基、ブトキシ基などのアルコキシ基；アルケノキシ基；アシロキシ基；アミド基；オキシム基などが挙げられる。その中でも、入手の容易さ、加水分解速度の観点から特にメトキシ基、エトキシ基および塩素原子が好ましい。
【００３０】
一般式（１）Ｒ１３ＳｉＯＳｉＲ１３で示される有機ケイ素化合物の例としては、１，１，１，３，３，３−ヘキサメチルジシロキサン、１，１，１，３，３，３−ヘキサフェニルジシロキサン、１，１，３，３−テトラメチル−１，３−ジビニルジシロキサン、１，１，１，３，３，３−ヘキサエチルジシロキサン、１，１，１，３，３，３−ヘキサビニルジシロキサン、１，１，１，３，３−ペンタビニルメチルジシロキサン、１，１，１，３，３−ｎ−オクチルペンタメチルジシロキサン、１，１，１，３，３−クロロメチルペンタメチルジシロキサン、１，１，３，３−テトラメチル−１，３−ジアリルジシロキサン、１，３−ジメチル−１，１，３，３−テトラビニルジシロキサンなどが挙げられる。特に１，１，１，３，３，３−ヘキサメチルジシロキサン、１，１，１，３，３，３−ヘキサフェニルジシロキサンが好ましい。
【００３１】
一般式（２）Ｒ１３ＳｉＸ１で示される有機ケイ素化合物の例としては、トリメチルクロロシラン、トリエチルクロロシラン、エチルジメチルクロロシラン、トリビニルクロロシラン、ジメチルビニルクロロシラン、トリフェニルクロロシラン、ジメチルフェニルクロロシラン、メチルジフェニルクロロシラン、トリメチルメトキシシラン、トリメチルエトキシシラン、トリエチルメトキシシラン、トリエチルエトキシシラン、トリフェニルメトキシシラン、トリフェニルエトキシシランなどが挙げられる。特にトリメチルクロロシラン、トリメチルエトキシシランが好ましい。
【００３２】
一般式（３）ＳｉＸ２４で示される加水分解性シランの例としては、テトラクロロシラン、テトラメトキシシラン、テトラエトキシシランなどが挙げられる。また、該加水分解性シランの部分加水分解縮合物としては、テトラメトキシシラン縮合物、テトラエトキシシラン縮合物などが挙げられる。また、該加水分解性シランの金属塩としては、水ガラス、ケイ酸ナトリウム、ケイ酸カリウムなどが挙げられる。特にテトラエトキシシラン、テトラエトキシシラン縮合物が好ましい。
【００３３】
一般式（４）ＨｎＲ２３−ｎＳｉＯＳｉＲ２３−ｎＨｎで示されるヒドロシリル基含有有機ケイ素化合物の例としては、１，１，３，３−テトラメチルジシロキサン、１，１，１，３，３−ペンタメチルジシロキサンなどが挙げられる。特に１，１，３，３−テトラメチルジシロキサンが好ましい。尚、一般式（４）、（５）中、ｎは１≦ｎ≦３であるが、一般式（４）中においては、１つのシリコン原子に結合するＨ、Ｒ２に係るｎは、もう片方のシリコン原子に結合するＨ、Ｒ２に係るｎと、同一でも異なっていても良い。
【００３４】
一般式（５）ＨｎＲ２３−ｎＳｉＸ３で示されるヒドロシリル基含有有機ケイ素化合物の例としては、ジメチルクロロシラン、ジフェニルクロロシラン、ジメチルメトキシシラン、ジメチルエトキシシランなどが挙げられる。特にジメチルクロロシラン、ジメチルメトキシシランが好ましい。
【００３５】
また、本発明においては、前記一般式（１）及び（２）で表される有機ケイ素化合物の１種又は２種以上と、前記一般式（３）で表される加水分解性シラン、該加水分解性シランの部分加水分解縮合物又は前記加水分解性シランの金属塩のいずれか１種以上、との混合物の加水分解前、又は該加水分解後で前記再度の加水分解前に、下記一般式（７）
（Ｒ３Ｏ）３ＳｉＲ４              （７）
（式（７）中、Ｒ４は上記と同様である。Ｒ３はそれぞれ互いに同一又は異種の非置換又は置換一価炭化水素基を示す。）
で示される有機ケイ素化合物の１種又は２種以上の混合物をさらに添加することで、前記平均組成式（６）で表される（ただし、前記平均組成式（６）中、ｄは０＜ｄ≦１．５である）、溶剤の無い状態では粉末状態であるヒドロシリル基含有有機ケイ素樹脂を製造することができる。
【００３６】
一般式（７）において、Ｒ３はそれぞれ互いに同一又は異種の非置換又は置換一価炭化水素基であり、好ましくは、炭素数１〜１０の一価炭化水素基で、メチル基，エチル基，プロピル基，ブチル基，ペンチル基等の飽和脂肪族炭化水素基を挙げることができ、特に炭素数１〜５の飽和炭化水素基、更にはメチル基、エチル基が好ましい。
【００３７】
一般式（７）（Ｒ３Ｏ）３ＳｉＲ４で示されるケイ素化合物の例としては、メチルトリメトキシシラン、メチルトリエトキシシラン、エチルトリメトキシシラン、ペンチルトリエトキシシラン、フェニルトリエトキシシラン、ベンジルトリエトキシシラン、クロロプロピルトリエトキシシラン、ブロモプロピルトリエトキシシラン、シクロヘキシルトリメトキシシラン、トリフルオロプロピルトリメトキシシランなどが挙げられる。特に、メチルトリメトキシシラン、メチルトリエトキシシランが好ましい。
【００３８】
本発明におけるヒドロシリル基含有有機ケイ素樹脂の製造方法の具体的な一例を以下に示す。
【００３９】
溶剤（特には、有機溶剤）及び加水分解原料（上記一般式（１）及び上記一般式（２）で表される有機ケイ素化合物のうち１種又は２種以上と、上記一般式（３）で表される加水分解性シラン、該加水分解性シランの部分加水分解縮合物又は前記加水分解性シランの金属塩のいずれか１種以上）を反応器に仕込み、触媒である酸を添加し、撹拌しつつ水を滴下する。この場合、有機溶剤は水の滴下終了後に加えるようにしてもよい。尚、加水分解は酸性条件で行うことが好ましいことから、酸触媒の添加が必須である。
【００４０】
なお、水を滴下するときの温度は０〜８０℃、特に０〜５０℃が好ましく、上記温度範囲内に収めることにより、系中の加水分解原料の加水分解反応に由来する反応熱を抑制できる。滴下する水の量は、加水分解性を有する官能基（アルコキシ基等）に対してモル比で０．６〜２、好ましくは１．０〜１．８の範囲である。上記範囲内に収めることにより、更にヒドロシリル基の失活を抑制することが可能となる。
【００４１】
加水分解反応に用いる溶媒としては、加水分解反応中の均一な反応系の保持・粘性増加による反応速度の低下の抑制のために、有機溶剤の使用が好ましい。また、加水分解時の還流温度よりも高い沸点を有する溶剤の使用が望ましい。
【００４２】
有機溶剤の例としては、オクタメチルシクロテトラシロキサン, デカメチルシクロペンタシロキサン, ドデカメチルシクロヘキサシロキサンなどの環状オルガノポリシロキサン；トルエン, キシレンなどの芳香族炭化水素；アセトン, メチルエチルケトン, ジエチルケトン, メチルイソブチルケトンなどのケトン系有機溶剤；ヘキサン, ヘプタン, オクタン, シクロヘキサンなどの脂肪族炭化水素などが挙げられる。
【００４３】
また、場合により炭素数１〜１０のアルコール溶媒を併用することもできる。例としては、メタノール、エタノール、１−プロパノール、２−プロパノール、１−ブタノール、２−メチル−１−プロパノール、２−ブタノール、２−メチル−２−プロパノール、１−ペンタノール、２−メチルブタノール、２−ペンタノール、１−ヘキサノール、２−メチルペンタノール、１−ヘプタノール、１−オクタノール、１−ノナノール、１−デカノール、フェノール、ベンジルアルコール、エチレングリコール、１，２−プロピレングリコールなどが挙げられる。アルコール溶媒は、アルコキシ基のような加水分解基とアルコール交換反応をするため、長鎖アルコール溶媒の利用は加水分解反応の律速に繋がる。そのため、特にメタノール、エタノール、１−プロパノール、２−プロパノールが好ましい。
【００４４】
用いる溶媒の使用量は、系全体の１〜８０％（重量％、以下同じ）、特に５〜５０％とすることが好ましい。上記範囲内にすると、反応系中が均一に保持され、反応が効率よく進行する。
【００４５】
酸触媒の例としては、塩酸、硫酸、亜硫酸、発煙硫酸、シュウ酸、p-トルエンスルホン酸、メタンスルホン酸、トリフルオロメタンスルホン酸、燐酸、ギ酸、酢酸、プロピオン酸、安息香酸、クエン酸などが挙げられる。酸触媒の使用量は少量で良く、系全体の０．００１〜１０％の範囲であることが好ましい。
【００４６】
上記のように水を滴下した後は、例えば温度５０〜１５０℃、より好ましくは８０〜１２０℃で２〜８時間程度加熱して、加水分解反応を行う。
【００４７】
このようにして上記一般式（１）及び上記一般式（２）で表される有機ケイ素化合物のうち１種又は２種以上と、上記一般式（３）で表される加水分解性シラン、該加水分解性シランの部分加水分解縮合物又は加水分解性シランの金属塩のいずれか１種以上、との混合物を酸触媒下で加水分解を行った後は、１０〜１００℃、好ましくは１０〜６０℃、より好ましくは１０〜３０℃で、更に好ましくは２５度まで冷却し、上記一般式（４）及び（５）で表されるヒドロシリル基含有有機ケイ素化合物のうち１種又は２種以上を徐々に滴下して添加する。
【００４８】
その後、再度加水分解を行うが、この際、使用するヒドロシリル基含有有機化合物の沸点未満、例えば、温度４０〜１５０℃、より好ましくは４０〜１２０℃で２〜８時間程度加熱して、再度加水分解反応を行うことが好ましい。上記温度範囲内で反応を行うと、ヒドロシリル基の失活を更に抑制することができる。
【００４９】
上記再度の加水分解後は、１０〜４０℃でアルカリ金属炭酸塩，アルカリ金属炭酸水素塩、アルカリ金属水酸化物等の塩基触媒により中和する。このとき、強塩基触媒と弱塩基触媒を併用すると、ヒドロシリル基の失活抑制及び、有機ケイ素樹脂の縮合反応が更に促進される。この強塩基触媒の例としては、水酸化リチウム、水酸化ナトリウム、水酸化カリウム、水酸化カルシウム、水酸化バリウム等が挙げられる。また、弱塩基触媒の例としては、炭酸ナトリウム、炭酸カルシウム、炭酸水素ナトリウム等が挙げられる。特に強塩基触媒と弱塩基触媒の組み合わせとして、高分子量化のしやすさから水酸化ナトリウムと炭酸カルシウムの組み合わせが望ましく、この組み合わせだと、分子量が十分に増加し、より確実に固形状の有機ケイ素樹脂を得ることが可能となる。
【００５０】
塩基触媒の使用量は、酸触媒のモル当量よりも多い量が必要であり、酸触媒の当量より多い塩基触媒で中和することで、有機ケイ素樹脂の縮合反応が優先し、その結果として分子量が上がり、溶剤の無い状態では固形状（例えば、粉末状）であるヒドロシリル基含有有機ケイ素樹脂を得ることができる。特には、塩基触媒の使用量が、酸触媒の１．１〜３．０モル当量の範囲であることが好ましい。添加量を上記範囲内にすることで、有機ケイ素樹脂の縮合反応が優先し、その結果として目的の分子量の樹脂を得ることができる。
【００５１】
中和後、生成したアルコール類、溶媒と過剰の水を常圧或いは減圧下、９５〜１２０℃で加熱して除去しても良い。そして、生成したアルコール類、溶媒と過剰の水の除去を確認後、例えば、１２０〜１５０℃で２〜５時間程度加熱することにより、縮合反応を行う。これより、ヒドロシリル基含有有機ケイ素樹脂が得られる。
【００５２】
一方、中和剤として塩基を使用すると、一部のヒドロシリル基が失活する反応式（８）が起こる可能性がある。
ＳｉＯ１／２ＨｎＲ３−ｎ（Ｍ単位）＋〜Ｓｉ−ＯＨ→〜Ｓｉ−Ｏ−ＳｉＯ１／２Ｈｎ−１Ｒ３−ｎ  （Ｄ単位）・・・（８）
（式（８）中、Ｒは炭素数１〜１０の一価炭化水素基、ｎは１〜３の整数である。）
【００５３】
上記反応により生成したＤ単位は、２９Ｓｉ−ＮＭＲ分析において−１０〜−２０ｐｐｍのブロードなピークとして観測される。しかしながら、本発明のヒドロシリル基含有有機ケイ素樹脂の製造方法により得られたヒドロシリル基含有有機ケイ素樹脂においては、原料の添加順序、即ち、上記一般式（１）及び／又は上記一般式（２）で表される有機ケイ素化合物と、上記一般式（３）で表される加水分解性シラン等との混合物の加水分解後に、上記一般式（４）及び／又は上記一般式（５）で表されるヒドロシリル基含有有機ケイ素化合物を添加し再度加水分解を行うことで、上記反応（８）を極僅かになるように抑制することができ、原料の添加量、触媒の種類を工夫することによりこの反応を更に抑えることができる。そして、製造されたヒドロシリル基含有有機ケイ素樹脂は、２９Ｓｉ−ＮＭＲの−１０〜−２０ｐｐｍのピークの積分値が全ケイ素の積分値の合計に対して、１．０％以下、更には０．１％以下にまで抑えたものとすることができる。
【００５４】
また、本発明のヒドロシリル基含有有機ケイ素樹脂の製造方法においては、上記一般式（１）、（２）、（４）及び（５）の化合物の総物質量と一般式（３）及び（７）の化合物のＳｉＯ２単位及び／又はＲ４ＳｉＯ３／２単位の総物質量との使用割合は、モル比として０．３：１〜２：１、特には０．６：１〜１．３：１とすることが好ましい。さらに、式（１），（２）の化合物の総物質量と式（４），（５）の化合物の総物質量の使用割合はモル比として０．３：１．０〜２．０：１．０、特には０．６：１．０〜１．３：１．０とすることが望ましい。上記範囲内とすることで、有機ケイ素樹脂中に含まれるヒドロシリル基量をより正確に定量的に変化させることができる。このように、本発明は、式（４）及び式（５）の仕込み量を変えることで、有機ケイ素樹脂中に含まれるヒドロシリル基量を定量的に変化させることができる。
【００５５】
本発明のヒドロシリル基含有有機ケイ素樹脂の製造方法は、ヒドロシリル基の失活量を低減することを特徴とした処方である。また従来処方と比較して、ヒドロシリル基含有有機ケイ素化合物の仕込み量を変えることで、有機ケイ素樹脂中に含有されたヒドロシリル基量が容易に調整可能であり、多量な導入も可能となる。更に、加水分解原料の配合量、酸触媒の種類、添加量、反応温度、反応時間、溶媒の添加量、添加方法を変化させることにより、有機ケイ素樹脂の分子量分布や形状等を調整することができ、使用用途に応じた有機ケイ素樹脂を製造することができる。
【００５６】
本発明のヒドロシリル基含有有機ケイ素樹脂の製造方法で製造したヒドロシリル基含有有機ケイ素樹脂は、上記平均組成式（６）で表される、Ｑ単位（ＳｉＯ２），Ｍ単位（（Ｒ１３ＳｉＯ１／２）及び（ＨｎＲ２３−ｎＳｉＯ１／２））を必須成分とし、Ｔ単位（Ｒ４ＳｉＯ３／２）を任意成分とする構成成分からなる溶剤の無い状態では、室温での形態が固形状であるヒドロシリル基含有有機ケイ素樹脂である。たとえば、ＭＱレジン、ＭＴＱレジンなどが挙げられる。その重量平均分子量は、２０００〜３００００の範囲が好ましく、３０００〜１５０００の範囲が性能及びろ過等の作業性の点でより好ましい。なお、重量平均分子量は、ゲルパーミエーションクロマトグラフィ（ＧＰＣ）分析におけるポリスチレン換算の重量平均分子量として求めることができる。
【００５７】
本発明のヒドロシリル基含有有機ケイ素樹脂の製造方法で製造したヒドロシリル基含有有機ケイ素樹脂は、アルケニル基(炭素−炭素不飽和結合)を末端に有する化合物とのヒドロシリル化反応が可能である。不飽和結合を末端に有する化合物の例としては、エチレン、プロピレン、１−ブテン、１−ヘキセン、ポリエチレングリコールモノアリルエーテル、ポリプロピレングリコールモノアリルエーテル、ポリエチレングリコールジアリルエーテル、アリルグリシジルエーテル、アリルアルコール、アリルベンゼン、アリルアミン、アリルイソチオシアネート、臭化アリル、塩化アリル、などが挙げられる。このような官能基の修飾により、新たな特性の付与が可能となる。
【実施例】
【００５８】
以下、実施例により本発明を具体的に説明するが、本発明は下記実施例に制限されるものではない。
尚、有機ケイ素樹脂中のヒドロシリル基量の定量は次のように行った。まず、サンプル１ｇを三角フラスコに採取後、１−ブタノールを加え混合する。次に２５  ｗｔ％ＮａＯＨ水溶液を滴下し、このときに発生する水素ガス（Ｓｉ−Ｈ＋Ｈ２Ｏ→Ｓｉ−ＯＨ＋Ｈ２↑）の量を測定した。また、Ｓｉ環境の同定は、日本電子株式会社のＮＭＲ  ＥＣＸ５００を用いて、積算回数：１０００、重溶媒：重クロロホルムを測定条件の下行った。
【００５９】
（実施例１）
ヘキサメチルジシロキサン５０ｇ（０．３１ｍｏｌ）、ＳｉＯ２分を４０％、（ＳｉＯＥｔ）３ＳｉＯ１／２分を６０％含むエチルポリシリケート１８０ｇ（エチルポリシリケート中、ＳｉＯ２分が１．２ｍｏｌ※）、デカメチルシクロペンタシロキサン１５０ｇを反応容器に仕込み、メタンスルホン酸を１．２ｇ（１２．５ｍｍｏｌ）添加して１０〜２０℃に冷却し、攪拌しながら水４２．６ｇ（２．３６ｍｏｌ）を滴下した。滴下終了後、７０〜９０℃で６時間加熱して加水分解を行う。その後、７０〜９０℃で加熱した反応容器中にテトラメチルジシロキサン３０ｇ（０．２２ｍｏｌ）を徐々に滴下し、４時間加熱して加水分解を行う。加水分解終了後、室温まで冷却し、２５ｗｔ％水酸化ナトリウム水溶液１．９２ｇ（１２．０ｍｍｏｌ）と炭酸カルシウム０．２５ｇ（２．５ｍｍｏｌ）を加えることで酸を中和した後、１２０℃まで加熱することで加水分解により生成したエタノール、過剰の水を除去した。完全な溶媒の留去を確認後、１５０℃で５時間加熱して縮合反応を行った。更にデカメチルシクロペンタシロキサンで希釈した後、濾過することにより、ヒドロシリル基含有有機ケイ素樹脂の５０％デカメチルシクロペンタシロキサン溶液３３０ｇを得た。
得られたヒドロシリル基含有有機ケイ素樹脂のデカメチルシクロペンタシロキサン溶液３３０ｇを減圧下で１２０〜１３０℃に加熱し、デカメチルシクロペンタシロキサンを除去することにより、（Ｍｅ３ＳｉＯ１／２）２２．５（ＨＭｅ２ＳｉＯ１／２）１６．０（ＳｉＯ２）４３．５で表される粉末状のヒドロシリル基含有有機ケイ素樹脂（重量平均分子量５５００）１６０ｇを得た（平均組成式（６）中、ａ＝０．３１，ｂ＝０．２２，ｃ＝０．６０，ｄ＝０）。また、水素ガス発生量を測定したところ６４．５ｍＬ／ｇであった（水素ガス発生量の理論値：６５．８ｍＬ／ｇ）。更に、生成物のＳｉ−ＮＭＲ分析において、−１０〜−２０ｐｐｍのピークの積分値は全ケイ素の積分値の合計に対して、０．７％であった。
※エチルポリシリケートの総質量からＳｉＯ２の質量及び物質量を算出
Ｅｘ．）ＳｉＯ２分を４０％含むエチルポリシリケート１８０ｇのＱ単位量＝１８０×０．４／６０（ＳｉＯ２のＭｗ）＝１．２ｍｏｌ（以下同様にして算出）
【００６０】
（実施例２）
ヘキサメチルジシロキサン５０ｇ（０．３１ｍｏｌ）、ＳｉＯ２分を４０％含むエチルポリシリケート１８０ｇ（エチルポリシリケート中、ＳｉＯ２分が１．２ｍｏｌ※）、イソプロパノール８０ｇを反応容器に仕込み、メタンスルホン酸を１．２ｇ（１２．５ｍｍｏｌ）添加して１０〜２０℃に冷却し、攪拌しながら水４２．６ｇ（２．３６ｍｏｌ）を滴下した。滴下終了後、７０〜９０℃で６時間加熱して加水分解を行う。その後、７０〜９０℃で加熱した反応容器中にテトラメチルジシロキサン３０ｇ（０．２２ｍｏｌ）を徐々に滴下し、４時間加熱して加水分解を行った。加水分解終了後、室温まで冷却し、２５ｗｔ％水酸化ナトリウム水溶液１．９２ｇ（１２．０ｍｍｏｌ）と炭酸カルシウム０．２５ｇ（２．５ｍｍｏｌ）を加えることで酸を中和した後、デカメチルシクロペンタシロキサン１４０ｇを添加して１２０℃まで加熱することで加水分解により生成したエタノール、イソプロパノール、過剰の水を除去した。完全な溶媒の留去を確認後、１５０℃で５時間加熱して縮合反応を行った。更にデカメチルシクロペンタシロキサンで希釈した後、濾過することにより、ヒドロシリル基含有有機ケイ素樹脂の５０％デカメチルシクロペンタシロキサン溶液３２０ｇを得た。得られたヒドロシリル基含有有機ケイ素樹脂のデカメチルシクロペンタシロキサン溶液３２０ｇを減圧下で１２０〜１３０℃に加熱し、デカメチルシクロペンタシロキサンを除去することにより、（Ｍｅ３ＳｉＯ１／２）２２．５（ＨＭｅ２ＳｉＯ１／２）１６．０（ＳｉＯ２）４３．５で表される粉末状のヒドロシリル基含有有機ケイ素樹脂（重量平均分子量５５００）１４５ｇを得た（平均組成式（６）中、ａ＝０．３１，ｂ＝０．２２，ｃ＝０．６０，ｄ＝０）。また、水素ガス発生量を測定したところ６４．９ｍＬ／ｇであった（水素ガス発生量の理論値：６５．８ｍＬ／ｇ）。更に、生成物のＳｉ−ＮＭＲ分析において、−１０〜−２０ｐｐｍのピークの積分値は全ケイ素の積分値の合計に対して、０．５％であった。
【００６１】
（実施例３）
ヘキサメチルジシロキサン４１．７ｇ（０．２６ｍｏｌ）、ＳｉＯ２分を４０％含むエチルポリシリケート１８０ｇ（エチルポリシリケート中、ＳｉＯ２分が１．２ｍｏｌ※）、イソプロパノール８０ｇを反応容器に仕込み、メタンスルホン酸を１．２ｇ（１２．５ｍｍｏｌ）添加して１０〜２０℃に冷却し、攪拌しながら水４２．６ｇ（２．３６ｍｏｌ）を滴下した。滴下終了後、７０〜９０℃で６時間加熱して加水分解を行った。その後、７０〜９０℃で加熱した反応容器中にテトラメチルジシロキサン２５ｇ（０．１９ｍｏｌ）を徐々に滴下し、４時間加熱して加水分解を行う。加水分解終了後、室温まで冷却し、２５ｗｔ％水酸化ナトリウム水溶液１．９２ｇ（１２．０ｍｍｏｌ）と炭酸カルシウム０．２５ｇ（２．５ｍｍｏｌ）を加えることで酸を中和した後、デカメチルシクロペンタシロキサン１４０ｇを添加して１２０℃まで加熱することで加水分解により生成したエタノール、イソプロパノール、過剰の水を除去した。完全な溶媒の留去を確認後、１５０℃で５時間加熱して縮合反応を行う。更にデカメチルシクロペンタシロキサンで希釈した後、濾過することにより、ヒドロシリル基含有有機ケイ素樹脂の５０％デカメチルシクロペンタシロキサン溶液２６０ｇを得た。得られたヒドロシリル基含有有機ケイ素樹脂のデカメチルシクロペンタシロキサン溶液２６０ｇを減圧下で１２０〜１３０℃に加熱し、デカメチルシクロペンタシロキサンを除去することにより、（Ｍｅ３ＳｉＯ１／２）６１．５（ＨＭｅ２ＳｉＯ１／２）４４．９（ＳｉＯ２）１４１．８で表される粉末状のヒドロシリル基含有有機ケイ素樹脂（重量平均分子量１６５００）１１０ｇを得た（平均組成式（６）中、ａ＝０．３１，ｂ＝０．２３，ｃ＝０．７１，ｄ＝０）。また、水素ガス発生量を測定したところ５８．６ｍＬ／ｇであった（水素ガス発生量の理論値：６０．１ｍＬ／ｇ）。更に、生成物のＳｉ−ＮＭＲ分析において、−１０〜−２０ｐｐｍのピークの積分値は全ケイ素の積分値の合計に対して、０．８％であった。
【００６２】
（実施例４）
トリメチルクロロシラン６７．４ｇ（０．６２ｍｏｌ）、ＳｉＯ２分を４０％含むエチルポリシリケート１８０ｇ（エチルポリシリケート中、ＳｉＯ２分が１．２ｍｏｌ※）、イソプロパノール８０ｇを反応容器に仕込み、メタンスルホン酸を１．２ｇ（１２．５ｍｍｏｌ）添加して１０〜２０℃に冷却し、攪拌しながら水４２．６ｇ（２．３６ｍｏｌ）を滴下した。滴下終了後、７０〜９０℃で６時間加熱して加水分解を行った。その後、７０〜９０℃で加熱した反応容器中にジメチルクロロシラン４１．６ｇ（０．４４ｍｏｌ）を徐々に滴下し、４時間加熱して加水分解を行った。加水分解終了後、室温まで冷却し、２５ｗｔ％水酸化ナトリウム水溶液１．９２ｇ（１２．０ｍｍｏｌ）と炭酸カルシウム０．２５ｇ（２．５ｍｍｏｌ）を加えることで酸を中和した後、デカメチルシクロペンタシロキサン１４０ｇを添加して１２０℃まで加熱することで加水分解により生成したエタノール、イソプロパノール、過剰の水を除去した。完全な溶媒の留去を確認後、１５０℃で５時間加熱して縮合反応を行った。更にデカメチルシクロペンタシロキサンで希釈した後、濾過することにより、ヒドロシリル基含有有機ケイ素樹脂の５０％デカメチルシクロペンタシロキサン溶液３００ｇを得た。得られたヒドロシリル基含有有機ケイ素樹脂のデカメチルシクロペンタシロキサン溶液３００ｇを減圧下で１２０〜１３０℃に加熱し、デカメチルシクロペンタシロキサンを除去することにより、（Ｍｅ３ＳｉＯ１／２）２７．０（ＨＭｅ２ＳｉＯ１／２）１９．１（ＳｉＯ２）５２．２で表される粉末状のヒドロシリル基含有有機ケイ素樹脂（重量平均分子量６６００）１３０ｇを得た（平均組成式（６）中、ａ＝０．３１，ｂ＝０．２２，ｃ＝０．６０，ｄ＝０）。また、水素ガス発生量を測定したところ６４．３ｍＬ／ｇであった（水素ガス発生量の理論値：６５．８ｍＬ／ｇ）。更に、生成物のＳｉ−ＮＭＲ分析において、−１０〜−２０ｐｐｍのピークの積分値は全ケイ素の積分値の合計に対して、０．７％であった。
【００６３】
（実施例５）
ヘキサメチルジシロキサン２０ｇ（０．１２ｍｏｌ）、ＳｉＯ２分を４０％含むエチルポリシリケート１８０ｇ（エチルポリシリケート中、ＳｉＯ２分が１．２ｍｏｌ※）、デカメチルシクロペンタシロキサン１５０ｇを反応容器に仕込み、メタンスルホン酸（１２．５ｍｍｏｌ）を１．２ｇ添加して１０〜２０℃に冷却し、攪拌しながら水４２．６ｇを滴下した。滴下終了後、７０〜９０℃で６時間加熱して加水分解を行う。その後、７０〜９０℃で加熱した反応容器中にテトラメチルジシロキサン５５ｇ（０．４１ｍｏｌ）を徐々に滴下し、４時間加熱して加水分解を行った。加水分解終了後、室温まで冷却し、２５ｗｔ％水酸化ナトリウム水溶液１．９２ｇ（１２．０ｍｍｏｌ）と炭酸カルシウム０．２５ｇ（２．５ｍｍｏｌ）を加えることで酸を中和した後、１２０℃まで加熱することで加水分解により生成したエタノール、過剰の水を除去した。完全な溶媒の留去を確認後、１５０℃で５時間加熱して縮合反応を行った。更にデカメチルシクロペンタシロキサンで希釈した後、濾過することにより、ヒドロシリル基含有有機ケイ素樹脂の５０％デカメチルシクロペンタシロキサン溶液３１５ｇを得た。得られたヒドロシリル基含有有機ケイ素樹脂のデカメチルシクロペンタシロキサン溶液３１５ｇを減圧下で１２０〜１３０℃に加熱し、デカメチルシクロペンタシロキサンを除去することにより、（Ｍｅ３ＳｉＯ１／２）９．０（ＨＭｅ２ＳｉＯ１／２）３０．８（ＳｉＯ２）４５．１で表される粉末状のヒドロシリル基含有有機ケイ素樹脂（重量平均分子量５５００）１４５ｇを得た（平均組成式（６）中、ａ＝０．１２，ｂ＝０．４１，ｃ＝０．６０，ｄ＝０）。また、水素ガス発生量を測定したところ１２１．８ｍＬ／ｇであった（水素ガス発生量の理論値：１２３．５ｍＬ／ｇ）。更に、生成物のＳｉ−ＮＭＲ分析において、−１０〜−２０ｐｐｍのピークの積分値は全ケイ素の積分値の合計に対して、０．９％であった。
【００６４】
（実施例６）
ヘキサメチルジシロキサン５０ｇ（０．３１ｍｏｌ）、ＳｉＯ２分を４０％含むエチルポリシリケート１８０ｇ（エチルポリシリケート中、ＳｉＯ２分が１．２ｍｏｌ※）、イソプロパノール８０ｇを反応容器に仕込み、メタンスルホン酸を１．２ｇ（１２．５ｍｍｏｌ）添加して１０〜２０℃に冷却し、攪拌しながら水４２．６ｇ（２．３６ｍｏｌ）を滴下した。滴下終了後、７０〜９０℃で６時間加熱して加水分解を行う。その後、室温（２５℃）まで冷却した反応容器中にテトラメチルジシロキサン３０ｇ（０．２２ｍｏｌ）を徐々に滴下し、４０〜５０℃で４時間加熱して加水分解を行う。加水分解終了後、室温まで冷却し、２５ｗｔ％水酸化ナトリウム水溶液１．９２ｇ（１２．０ｍｍｏｌ）と炭酸カルシウム０．２５ｇ（２．５ｍｍｏｌ）を加えることで酸を中和した後、デカメチルシクロペンタシロキサン１４０ｇを添加して１２０℃まで加熱することで加水分解により生成したエタノール、イソプロパノール、過剰の水を除去した。完全な溶媒の留去を確認後、１５０℃で５時間加熱して縮合反応を行った。更にデカメチルシクロペンタシロキサンで希釈した後、濾過することにより、ヒドロシリル基含有有機ケイ素樹脂の５０％デカメチルシクロペンタシロキサン溶液３２０ｇを得た。得られたヒドロシリル基含有有機ケイ素樹脂のデカメチルシクロペンタシロキサン溶液３２０ｇを減圧下で１２０〜１３０℃に加熱し、デカメチルシクロペンタシロキサンを除去することにより、（Ｍｅ３ＳｉＯ１／２）２３．７（ＨＭｅ２ＳｉＯ１／２）１６．８（ＳｉＯ２）４５．９で表される粉末状のヒドロシリル基含有有機ケイ素樹脂（重量平均分子量５８００）１４５ｇを得た（平均組成式（６）中、ａ＝０．３１，ｂ＝０．２２，ｃ＝０．６，ｄ＝０）。また、水素ガス発生量を測定したところ６５．３ｍＬ／ｇであった（水素ガス発生量の理論値：６５．８ｍＬ／ｇ）。更に、生成物のＳｉ−ＮＭＲ分析において、−１０〜−２０ｐｐｍのピークの積分値は全ケイ素の積分値の合計に対して、０．０６％であった。
【００６５】
（実施例７）
ヘキサメチルジシロキサン５０ｇ（０．３１ｍｏｌ）、ＳｉＯ２分を４０％含むエチルポリシリケート１８０ｇ（エチルポリシリケート中、ＳｉＯ２分が１．２ｍｏｌ※）、イソプロパノール８０ｇを反応容器に仕込み、メタンスルホン酸を１．２ｇ（１２．５ｍｍｏｌ）添加して１０〜２０℃に冷却し、攪拌しながら水４２．６ｇ（２．３６ｍｏｌ）を滴下した。滴下終了後、７０〜９０℃で６時間加熱して加水分解を行う。その後、室温まで冷却した反応容器中にテトラメチルジシロキサン３０ｇ（０．２２ｍｏｌ）を徐々に滴下し、４０〜５０℃で４時間加熱して加水分解を行った。加水分解終了後、室温まで冷却し、２５ｗｔ％水酸化ナトリウム水溶液２．３５ｇ（１４．７ｍｍｏｌ）と炭酸カルシウム０．２５ｇ（２．５ｍｍｏｌ）を加えることで酸を中和した後、デカメチルシクロペンタシロキサン１４０ｇを添加して１２０℃まで加熱することで加水分解により生成したエタノール、イソプロパノール、過剰の水を除去した。完全な溶媒の留去を確認後、１５０℃で５時間加熱して縮合反応を行った。更にデカメチルシクロペンタシロキサンで希釈した後、濾過することにより、ヒドロシリル基含有有機ケイ素樹脂の５０％デカメチルシクロペンタシロキサン溶液３２０ｇを得た。得られたヒドロシリル基含有有機ケイ素樹脂のデカメチルシクロペンタシロキサン溶液３２０ｇを減圧下で１２０〜１３０℃に加熱し、デカメチルシクロペンタシロキサンを除去することにより、（Ｍｅ３ＳｉＯ１／２）５５．２（ＨＭｅ２ＳｉＯ１／２）３９．２（ＳｉＯ２）１０６．８で表される粉末状のヒドロシリル基含有有機ケイ素樹脂（重量平均分子量１３５００）１４５ｇを得た（平均組成式（６）中、ａ＝０．３１，ｂ＝０．２２，ｃ＝０．６０，ｄ＝０）。また、水素ガス発生量を測定したところ６５．１ｍＬ／ｇであった（水素ガス発生量の理論値：６５．８ｍＬ／ｇ）。更に、生成物のＳｉ−ＮＭＲ分析において、−１０〜−２０ｐｐｍのピークの積分値は全ケイ素の積分値の合計に対して、０．０８％であった。
【００６６】
（比較例）  
ヘキサメチルジシロキサン５０ｇ（０．３１ｍｏｌ）、テトラメチルジシロキサン３０ｇ（０．２２ｍｏｌ）、ＳｉＯ２分を４０％含むエチルポリシリケート１８０ｇ（エチルポリシリケート中、ＳｉＯ２分が１．２ｍｏｌ※）、イソプロパノール８０ｇを反応容器に仕込み、メタンスルホン酸を１．２ｇ（１２．５ｍｍｏｌ）添加して１０〜２０℃に冷却し、攪拌しながら水４２．６ｇ（２．３６ｍｏｌ）を滴下した。滴下終了後、７０〜９０℃で６時間加熱して加水分解を行う。加水分解終了後、室温まで冷却し、２５ｗｔ％水酸化ナトリウム水溶液１．９２ｇ（１２．０ｍｍｏｌ）と炭酸カルシウム０．２５ｇ（２．５ｍｍｏｌ）を加えることで酸を中和した後、デカメチルシクロペンタシロキサン１４０ｇを添加して１２０℃まで加熱することで加水分解により生成したエタノール、イソプロパノール、過剰の水を除去した。完全な溶媒の留去を確認後、１５０℃で５時間加熱した。更にデカメチルシクロペンタシロキサンで希釈した後、濾過することにより、ヒドロシリル基含有有機ケイ素樹脂の５０％デカメチルシクロペンタシロキサン溶液３２０ｇを得た。得られたヒドロシリル基含有有機ケイ素樹脂のデカメチルシクロペンタシロキサン溶液３２０ｇを減圧下で１２０〜１３０℃に加熱し、デカメチルシクロペンタシロキサンを除去することにより、平均組成式（Ｍｅ３ＳｉＯ１／２）２５．７（ＨＭｅ２ＳｉＯ１／２）１８．３（ＳｉＯ２）４９．８で表される粉末状のヒドロシリル基含有有機ケイ素樹脂（重量平均分子量６３００）１５０ｇを得た。また、水素ガス発生量を測定したところ６１．１ｍＬ／ｇであった（水素ガス発生量の理論値：６５．８ｍＬ／ｇ）。更に、生成物のＳｉ−ＮＭＲ分析において、−１０〜−２０ｐｐｍのピークの積分値は全ケイ素の積分値の合計に対して、３．６％であった。
【００６７】
本発明のヒドロシリル基含有有機ケイ素樹脂の製造方法（実施例１〜７）で製造したヒドロシリル基含有有機ケイ素樹脂は、原料となる加水分解性シランを全て同時に加水分解する方法により製造されたヒドロシリル基含有有機ケイ素樹脂（比較例）よりも、ヒドロシリル基の失活量を低減することができた。
【００６８】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に含有される。